(57)【要約】      （修正有）【課題】有機電界発光素子の寿命、又は効率を顕著に向上させるトリアジン化合物の提供。【解決手段】一般式（１）で示すトリアジン化合物。2020143038.tif 000057（式（１）中、Ａｒ１及びＡｒ２は、Ｃ、Ｈ、Ｏ、Ｓｉ、及びＳからなる炭素数６〜１８の単環、連結、縮環の芳香族基（該基は、炭素数１〜４のアルキル基、フッ素原子又はフェニル基で置換されていてもよい）。Ｘは、Ｃ、Ｈ、Ｏ、Ｓｉ、及びＳからなる炭素数６〜１８の単環、連結、縮環の芳香族基（該基は、フッ素原子で置換されていてもよい）。Ｙは、ＣＨ、又は窒素原子で、少なくとも１つは窒素原子。ｎ１は１〜３の整数、ｎ２は０〜２の整数。）【選択図】図１
2020143038.tif 000002
【特許請求の範囲】
【請求項１】
一般式（１）で表されるトリアジン化合物。
【化１】
2020143038.tif 000050
（一般式（１）中、Ａｒ１及びＡｒ２は、各々独立して、Ｃ、Ｈ、Ｏ、Ｓｉ、及びＳからなる原子群より選ばれる原子で構成される炭素数６〜１８の単環、連結、若しくは縮環の芳香族基（該基は、炭素数１〜４のアルキル基、フッ素原子又はフェニル基で置換されていてもよい）を表す。
Ｘは、各々独立して、Ｃ、Ｈ、Ｏ、Ｓｉ、及びＳからなる原子群より選ばれる原子で構成される炭素数６〜１８の単環、連結、若しくは縮環の芳香族基（該基は、フッ素原子で置換されていてもよい）を表す。
Ｙは、各々独立して、ＣＨ、又は窒素原子を表し、少なくとも１つは窒素原子である。
ｎ１は、１〜３の整数を表し、ｎ２は、０〜２の整数を表す。）
【請求項２】
一般式（２）、又は一般式（３）で表される請求項１に記載のトリアジン化合物。
【化２】
2020143038.tif 000051
（一般式（２）中、Ａｒ１及びＡｒ２は、各々独立して、Ｃ、Ｈ、Ｏ、Ｓｉ、及びＳからなる原子群より選ばれる原子で構成される炭素数６〜１８の単環、連結、若しくは縮環の芳香族基（該基は、炭素数１〜４のアルキル基、フッ素原子又はフェニル基で置換されていてもよい）を表す。
Ｘは、各々独立して、Ｃ、Ｈ、Ｏ、Ｓｉ、及びＳからなる原子群より選ばれる原子で構成される炭素数６〜１８の単環、連結、若しくは縮環の芳香族基（該基は、フッ素原子で置換されていてもよい）を表す。
Ｚは、各々独立して、ＣＨ、又は窒素原子を表し、１つが窒素原子であり、残り３つがＣＨである。
ｎ１は、１〜３の整数で表され、ｎ２は、０〜２の整数で表される。）
【化３】
2020143038.tif 000052
（一般式（３）中、Ａｒ１は、各々独立して、Ｃ、Ｈ、Ｏ、Ｓｉ、及びＳからなる原子群より選ばれる原子で構成される炭素数６〜１８の単環、連結、若しくは縮環の芳香族基（該基は、炭素数１〜４のアルキル基、フッ素原子又はフェニル基で置換されていてもよい）を表す。
Ａｒ３は、Ｃ、Ｈ、Ｏ、Ｓｉ、及びＳからなる原子群より選ばれる原子で構成される炭素数７〜１８の単環、連結、若しくは縮環の芳香族基（該基は、炭素数１〜４のアルキル基、フッ素原子又はフェニル基で置換されていてもよい）を表す。
Ｘは、各々独立して、Ｃ、Ｈ、Ｏ、Ｓｉ、及びＳからなる原子群より選ばれる原子で構成される炭素数６〜１８の単環、連結、若しくは縮環の芳香族基（該基は、フッ素原子で置換されていてもよい）を表す。
Ｖは、各々独立して、ＣＨ、又は窒素原子を表し、２つが窒素原子であり、残り２つがＣＨである。
ｎ１は、１〜３の整数で表され、ｎ２は、０〜２の整数で表される。）
【請求項３】
一般式（Ａ）、（Ｂ）、（Ｃ）、（Ｄ）、（Ｅ）、（Ｆ）、（Ｇ）又は（Ｈ）で表される請求項１又は請求項２に記載のトリアジン化合物。
【化４】
2020143038.tif 000053
（一般式（Ａ）〜（Ｈ）中、Ａｒ１及びＡｒ２は、各々独立して、Ｃ、Ｈ、Ｏ、Ｓｉ、及びＳからなる原子群より選ばれる原子で構成される炭素数６〜１８の単環、連結、若しくは縮環の芳香族基（該基は、炭素数１〜４のアルキル基、フッ素原子又はフェニル基で置換されていてもよい）を表す。
Ａｒ３は、Ｃ、Ｈ、Ｏ、Ｓｉ、及びＳからなる原子群より選ばれる原子で構成される炭素数７〜１８の単環、連結、若しくは縮環の芳香族基（該基は、炭素数１〜４のアルキル基、フッ素原子又はフェニル基で置換されていてもよい）を表す。
Ｘは、各々独立して、Ｃ、Ｈ、Ｏ、Ｓｉ、及びＳからなる原子群より選ばれる原子で構成される炭素数６〜１８の単環、連結、若しくは縮環の芳香族基（該基は、フッ素原子で置換されていてもよい）を表す。
ｎ１は、１〜３の整数で表され、ｎ２は、０〜２の整数で表される。）
【請求項４】
Ｘが、各々独立して、炭素数６〜１８の単環、連結、若しくは縮環の芳香族炭化水素基（該基は、フッ素原子で置換されていてもよい）であることを特徴とする請求項１乃至請求項３のいずれかに記載のトリアジン化合物。
【請求項５】
Ｘが、各々独立して、１，２−フェニレン基、１，３−フェニレン基、又は１，４−フェニレン基であることを特徴とする請求項１乃至請求項３のいずれかに記載のトリアジン化合物。
【請求項６】
Ａｒ１が、各々独立して、炭素数６〜１７の単環、連結、若しくは縮環の芳香族炭化水素基、ジベンゾフラニル基、又はジベンゾチオフェニル基（これらの基は、炭素数１〜４のアルキル基又はフッ素原子で置換されていてもよい）であることを特徴とする請求項１乃至請求項３のいずれかに記載のトリアジン化合物。
【請求項７】
Ａｒ１が、各々独立して、フェニル基、２−ビフェニル基、３−ビフェニル基、４−ビフェニル基、１−ナフチル基、又は２−ナフチル基で表される請求項１乃至請求項３のいずれかに記載のトリアジン化合物。
【請求項８】
Ａｒ２が、炭素数６〜１７の単環、連結、若しくは縮環の芳香族炭化水素基、ベンゾフラニル基、ベンゾチオフェニル基、ジベンゾフラニル基、又はジベンゾチオフェニル基（これらの基は、炭素数１〜４のアルキル基、フッ素原子又はフェニル基で置換されていてもよい）であることを特徴とする請求項１乃至請求項３のいずれかに記載のトリアジン化合物。
【請求項９】
Ａｒ２が、フェニル基、ビフェニリル基、ターフェニリル基、ナフチル基、フルオレニル基、アントラセニル基、フェナントリル基、ピレニル基、フルオランテニル基、ベンゾフラニル基、ベンゾチオフェニル基、ジベンゾフラニル基、又はジベンゾチオフェニル基（これらの基は、炭素数１〜４のアルキル基、フッ素原子又はフェニル基で置換されていてもよい）であることを特徴とする請求項１乃至請求項３のいずれかに記載のトリアジン化合物。
【請求項１０】
Ａｒ３が、炭素数７〜１７の単環、連結、若しくは縮環の芳香族炭化水素基、ベンゾフラニル基、ベンゾチオフェニル基、ジベンゾフラニル基、又はジベンゾチオフェニル基（これらの基は、炭素数１〜４のアルキル基、フッ素原子又はフェニル基で置換されていてもよい）であることを特徴とする請求項１乃至請求項３のいずれかに記載のトリアジン化合物。
【請求項１１】
Ａｒ３が、ビフェニリル基、ターフェニリル基、ナフチル基、フルオレニル基、アントラセニル基、フェナントレニル基、ベンゾフラニル基、ベンゾチオフェニル基、ジベンゾフラニル基、又はジベンゾチオフェニル基（これらの基は、炭素数１〜４のアルキル基、フッ素原子又はフェニル基で置換されていてもよい）であることを特徴とする請求項１乃至請求項３のいずれかに記載のトリアジン化合物。
【請求項１２】
下記式（Ａ−１）、（Ａ−２）、（Ａ−３）、（Ａ−８）、（Ａ−１０）、（Ａ−１７）、（Ａ−２１）、（Ａ−２８）、（Ａ−７０）、又は（Ｄ−１）で表される、請求項１に記載のトリアジン化合物。
【化５】
2020143038.tif 000054
【化６】
2020143038.tif 000055
【請求項１３】
請求項１に記載のトリアジン化合物を含有することを特徴とする、有機電界発光素子用材料。
【請求項１４】
請求項１に記載のトリアジン化合物を含有することを特徴とする、有機電界発光素子用電子輸送材料。
【請求項１５】
一般式（４）で表されるトリアジン化合物。
【化７】
2020143038.tif 000056
（一般式（４）中、Ａｒ１は、各々独立して、Ｃ、Ｈ、Ｏ、Ｓｉ、及びＳからなる原子群より選ばれる原子で構成される炭素数６〜１８の単環、連結、若しくは縮環の芳香族基（該基は、炭素数１〜４のアルキル基、フッ素原子又はフェニル基で置換されていてもよい）を表す。
Ｙは、各々独立して、ＣＨ、又は窒素原子を表し、少なくとも１つは窒素原子である。
Ｚは、塩素原子、臭素原子、ヨウ素原子、フッ素原子、トリフルオロメチルスルホニルオキシ基、又はボロン酸を表す。
ｎ１は、１〜３の整数を表す。）
【発明の詳細な説明】
【技術分野】
【０００１】
本発明は、有機電界発光素子の構成成分として有用なトリアジン化合物及びそれを含有する有機電界発光素子に関するものである。更に詳しくは、分子内にパラ置換ピリジル基を有することを特徴とするトリアジン化合物に関するものである。
【背景技術】
【０００２】
有機電界発光素子は、発光材料を含有する発光層を、正孔輸送層と電子輸送層で挟み、さらにその外側に陽極と陰極を取付け、発光層に注入された正孔及び電子の再結合により生ずる励起子が失活する際の光の放出（蛍光又はりん光）を利用する素子であり、小型のディスプレイだけでなく大型テレビや照明等へ応用されている。なお、正孔輸送層は正孔輸送層と正孔注入層に、発光層は、電子ブロック層と発光層と正孔ブロック層に、電子輸送層は電子輸送層と電子注入層に分割して構成される場合もある。また、有機電界発光素子のキャリア輸送層（電子輸送層又は正孔輸送層）として、金属、有機金属化合物又はその他有機化合物をドープした共蒸着膜を用いる場合もある。
【０００３】
従来の有機電界発光素子は、無機発光ダイオードに比べて駆動電圧が高く、発光輝度や発光効率も低く、素子寿命も著しく低く、幅広い分野での実用化には至っていなかった。また、最近の有機電界発光素子は前記欠点が徐々に改良されているものの、発光効率特性、駆動電圧特性、長寿命特性の更なる改善を目的として、優れた材料が求められている。
【０００４】
有機電界発光素子用の発光効率に優れる電子輸送材料として、特許文献１で開示されたトリアジン化合物が挙げられる。
【先行技術文献】
【特許文献】
【０００５】
【特許文献１】国際公開第２０１０／０７６９８６号
【特許文献２】国際公開第２００７／０２３８４０号
【発明の概要】
【発明が解決しようとする課題】
【０００６】
特許文献１および特許文献２で開示されたトリアジン化合物については、有機電界発光素子の寿命特性の更なる向上が求められている。
【０００７】
本発明は、従来公知のトリアジン化合物に比べて、有機電界発光素子の寿命特性、又は発光効率を顕著に向上させる特定のトリアジン化合物を提供することをその目的とする。また、本発明は、当該特定のトリアジン化合物を用いてなる寿命特性に優れた有機電界発光素子を提供することをその目的とする。
【課題を解決するための手段】
【０００８】
本発明者らは、先の課題を解決すべく鋭意検討を重ねた結果、下記一般式（１）で表される、パラ置換ピリジル基を有することを特徴とするトリアジン化合物を電子輸送材料として用いた有機電界発光素子が、従来公知の材料を用いたときに比べて、顕著に寿命特性、又は発光効率が向上することを見いだし、本発明を完成するに至った。
【０００９】
すなわち本発明は、下記一般式（１）で表されるトリアジン化合物（以下、トリアジン化合物（１）と称する）及びそれを含有する有機電界発光素子に関するものである。
【００１０】
【化１】
2020143038.tif 000003
【００１１】
（一般式（１）中、Ａｒ１及びＡｒ２は、各々独立して、Ｃ、Ｈ、Ｏ、Ｓｉ、及びＳからなる原子群より選ばれる原子で構成される炭素数６〜１８の単環、連結、若しくは縮環の芳香族基（該基は、炭素数１〜４のアルキル基、フッ素原子又はフェニル基で置換されていてもよい）を表す。
Ｘは、各々独立して、Ｃ、Ｈ、Ｏ、Ｓｉ、及びＳからなる原子群より選ばれる原子で構成される炭素数６〜１８の単環、連結、若しくは縮環の芳香族基（該基は、フッ素原子で置換されていてもよい）を表す。
Ｙは、各々独立して、ＣＨ、又は窒素原子を表し、少なくとも１つは窒素原子である。
ｎ１は、１〜３の整数を表し、ｎ２は、０〜２の整数を表す。）
【発明の効果】
【００１２】
本発明によれば、寿命特性、又は発光効率に優れる有機電界発光素子を提供することができる。
【００１３】
また、本発明のトリアジン化合物は、ガラス転移温度が高い為、耐熱性に優れる有機電界発光素子を提供することができる。
【発明を実施するための形態】
【００１４】
以下、本発明を詳細に説明する。
【００１５】
本発明は、前記一般式（１）で示されるトリアジン化合物に関するものである。
【００１６】
一般式（１）で示されるトリアジン化合物において、
【００１７】
【化２】
2020143038.tif 000004
【００１８】
（一般式（１）中、Ａｒ１及びＡｒ２は、各々独立して、Ｃ、Ｈ、Ｏ、Ｓｉ、及びＳからなる原子群より選ばれる原子で構成される炭素数６〜１８の単環、連結、若しくは縮環の芳香族基（該基は、炭素数１〜４のアルキル基、フッ素原子又はフェニル基で置換されていてもよい）を表す。
Ｘは、各々独立して、Ｃ、Ｈ、Ｏ、Ｓｉ、及びＳからなる原子群より選ばれる原子で構成される炭素数６〜１８の単環、連結、若しくは縮環の芳香族基（該基は、フッ素原子で置換されていてもよい）を表す。
Ｙは、各々独立して、ＣＨ、又は窒素原子を表し、少なくとも１つは窒素原子である。
ｎ１は、１〜３の整数を表し、ｎ２は、０〜２の整数を表す。）
一般式（１）において、炭素数１〜４のアルキル基としては、特に限定するものではないが、例えば、メチル基、エチル基、ｎ−プロピル基、ｉ−プロピル基、ｎ−ブチル基、ｉ−ブチル基、又はｔｅｒｔ−ブチル基等が挙げられる。
【００１９】
一般式（１）において、Ｃ、Ｈ、Ｏ、Ｓｉ、及びＳからなる原子群より選ばれる原子で構成される炭素数６〜１８の単環、連結、若しくは縮環の芳香族基としては、特に限定するものではないが、炭素数６〜１８の単環、連結、若しくは縮環の芳香族炭化水素基（Ｃ、及びＨのみで構成される）、又はＣ、Ｈ、Ｏ、Ｓｉ、及びＳからなる原子群より選ばれる原子で構成される炭素数６〜１８の単環、連結、若しくは縮環のヘテロ芳香族基が挙げられる。
【００２０】
一般式（１）において、Ｃ、Ｈ、Ｏ、Ｓｉ、及びＳからなる原子群より選ばれる原子で構成される炭素数６〜１８の単環、連結、若しくは縮環の芳香族基としては、特に限定するものではないが、例えば、フェニル基、ビフェニリル基（２−ビフェニリル基、３−ビフェニリル基、又は４−ビフェニリル基）、ターフェニリル基（４，１’：４’，１’’−ターフェニリル基、４，１’：３’，１’’−ターフェニリル基、４，１’：２’，１’’−ターフェニリル基、３，１’：４’，１’’−ターフェニリル基、３，１’：３’，１’’−ターフェニリル基、３，１’：２’，１’’−ターフェニリル基、２，１’：４’，１’’−ターフェニリル基、２，１’：３’，１’’−ターフェニリル基、又は２，１’：２’，１’’−ターフェニリル基）、ナフチル基（１−ナフチル基、２−ナフチル基）、フルオレニル基、アントラセニル基、フェナントリル基、ピレニル基、フルオランテニル基、トリフェニレニル基、クリセニル基、ベンゾチオフェニル基（１−ジベンゾチオフェニル基、２−ジベンゾチオフェニル基、３−ジベンゾチオフェニル基、４−ジベンゾチオフェニル基、５−ジベンゾチオフェニル基、６−ジベンゾチオフェニル基、７−ジベンゾチオフェニル基）、ベンゾフラニル基（１−ジベンゾフラニル基、２−ジベンゾフラニル基、３−ジベンゾフラニル基、４−ジベンゾフラニル基、５−ジベンゾフラニル基、６−ジベンゾフラニル基、７−ジベンゾフラニル基）、ジベンゾチオフェニル基（１−ジベンゾチオフェニル基、２−ジベンゾチオフェニル基、３−ジベンゾチオフェニル基、４−ジベンゾチオフェニル基）、又はジベンゾフラニル基（１−ジベンゾフラニル基、２−ジベンゾフラニル基、３−ジベンゾフラニル基、４−ジベンゾフラニル基）等が挙げられる。
【００２１】
一般式（１）のＡｒ１については、有機電界発光素子の寿命特性に優れる点で、各々独立して、炭素数６〜１７の単環、連結、若しくは縮環の芳香族炭化水素基、ジベンゾフラニル基、又はジベンゾチオフェニル基（これらの基は、炭素数１〜４のアルキル基又はフッ素原子で置換されていてもよい）であることが好ましく、各々独立して、フェニル基、ビフェニリル基、ターフェニリル基、ナフチル基、フルオレニル基、アントラセニル基、フェナントリル基、ジベンゾフラニル基、又はジベンゾチオフェニル基（これらの基は、炭素数１〜４のアルキル基又はフッ素原子で置換されていてもよい）であることがより好ましく、各々独立して、フェニル基、ビフェニリル基、又はナフチル基（これらの基は、炭素数１〜４のアルキル基又はフッ素原子で置換されていてもよい）であることがより好ましく、各々独立して、フェニル基、２−ビフェニル基、３−ビフェニル基、４−ビフェニル基、１−ナフチル基、又は２−ナフチル基であることが更に好ましい。
【００２２】
一般式（１）のＡｒ２については、有機電界発光素子の寿命特性に優れる点で、各々独立して、炭素数６〜１７の単環、連結、若しくは縮環の芳香族炭化水素基、ベンゾフラニル基、ベンゾチオフェニル基、ジベンゾフラニル基、又はジベンゾチオフェニル基（これらの基は、炭素数１〜４のアルキル基、フッ素原子又はフェニル基で置換されていてもよい）であることが好ましく、炭素数７〜１７の単環、連結、若しくは縮環の芳香族炭化水素基、ベンゾフラニル基、ベンゾチオフェニル基、ジベンゾフラニル基、又はジベンゾチオフェニル基（これらの基は、炭素数１〜４のアルキル基、フッ素原子又はフェニル基で置換されていてもよい）であることが好ましく、フェニル基、ビフェニリル基、ターフェニリル基、ナフチル基、フルオレニル基、アントラセニル基、フェナントリル基、ピレニル基、フルオランテニル基、ジベンゾフラニル基、又はジベンゾチオフェニル基（これらの基は、炭素数１〜４のアルキル基又はフッ素原子で置換されていてもよい）であることがより好ましく、フェニル基、トリル基、２，４，６−トリメチルフェニル基、ビフェニリル基、２’，４’，６’−トリメチルビフェニリル基、ターフェニリル基、ナフチル基、フルオレニル基、アントラセニル基、フェナントリル基、ピレニル基、フルオランテニル基、ベンゾチオフェニル基、ベンゾフラニル基、ジベンゾチオフェニル基、又はジベンゾフラニル基であることがより好ましく、ナフチル基、アントラセニル基、フェナントリル基、ピレニル基、フルオランテニル基、ジベンゾフラニル基、又はジベンゾチオフェニル基であることが更に好ましい。
【００２３】
一般式（１）のＸについては、有機電界発光素子の寿命特性に優れる点で、各々独立して、炭素数６〜１８の単環、連結、若しくは縮環の芳香族炭化水素基（該基は、フッ素原子で置換されていてもよい）であることが好ましく、各々独立して、フェニレン基、ビフェニレン基、ターフェニレン基、ナフチレン基、フルオレニレン基、アントラセニレン基、フェナントリレン基、ピレニレン基、又はフルオランテニレン基（これらの基は、炭素数１〜４のアルキル基又はフッ素原子で置換されていてもよい）であることがより好ましく、各々独立して、フェニレン基であることがより好ましく、各々独立して、１，２−フェニレン基、１，３−フェニレン基、又は１，４−フェニレン基であることがより好ましいい。
【００２４】
一般式（１）のｎ１については、有機電界発光素子の寿命特性に優れる点で、１又は２であることが好ましく、合成が容易な点で１であることがより好ましい。
【００２５】
なお、ｎ１が１のとき、当該箇所は１，４−フェニレン基となり、ｎ１が２のとき、当該箇所は４，４’−ビフェニリレン基となり、ｎ１が３のとき、当該箇所は４，４’’−ｐ−ターフェニリレン基となる。
【００２６】
一般式（１）のｎ２については、有機電界発光素子の寿命特性に優れる点で、０又は１であることが好ましい。
【００２７】
ｎ２が０のとき、当該箇所は単結合を表す。
【００２８】
ｎ２が２のとき、Ｘが連結することを表し、当該箇所は−Ｘ−Ｘ−で表される基となる。当該Ｘの定義及び好ましい範囲については、上記の通りである。
【００２９】
一般式（１）で表されるトリアジン化合物は、下記一般式（２）、又は一般式（３）で表されるトリアジン化合物であることが好ましい。
【００３０】
【化３】
2020143038.tif 000005
【００３１】
（一般式（２）中、Ａｒ１、Ａｒ２、Ｘ、ｎ１、及びｎ２の定義及び好ましい範囲は、一般式（１）におけるＡｒ１、Ａｒ２、Ｘ、ｎ１、及びｎ２の定義及び好ましい範囲と同じである。
Ｚは、各々独立して、ＣＨ、又は窒素原子を表し、１つが窒素原子であり、残り３つがＣＨである。）
【００３２】
【化４】
2020143038.tif 000006
【００３３】
（一般式（３）中、Ａｒ１、Ｘ、ｎ１、及びｎ２の定義及び好ましい範囲は、一般式（１）におけるＡｒ１、Ｘ、ｎ１、及びｎ２の定義及び好ましい範囲と同じである。
Ａｒ３は、Ｃ、Ｈ、Ｏ、Ｓｉ、及びＳからなる原子群より選ばれる原子で構成される炭素数７〜１８の単環、連結、若しくは縮環の芳香族基（該基は、炭素数１〜４のアルキル基、フッ素原子又はフェニル基で置換されていてもよい）を表す。
Ｖは、各々独立して、ＣＨ、又は窒素原子を表し、２つが窒素原子であり、残り２つがＣＨである。）
一般式（３）において、Ｃ、Ｈ、Ｏ、Ｓｉ、及びＳからなる原子群より選ばれる原子で構成される炭素数７〜１８の単環、連結、若しくは縮環の芳香族基としては、特に限定するものではないが、炭素数７〜１８の単環、連結、若しくは縮環の芳香族炭化水素基（Ｃ、及びＨのみで構成される）、又はＣ、Ｈ、Ｏ、Ｓｉ、及びＳからなる原子群より選ばれる原子で構成される炭素数７〜１８の単環、連結、若しくは縮環のヘテロ芳香族基が挙げられる。
【００３４】
一般式（１）において、Ｃ、Ｈ、Ｏ、Ｓｉ、及びＳからなる原子群より選ばれる原子で構成される炭素数７〜１８の単環、連結、若しくは縮環の芳香族基としては、特に限定するものではないが、例えば、ビフェニリル基（２−ビフェニリル基、３−ビフェニリル基、又は４−ビフェニリル基）、ターフェニリル基（４，１’：４’，１’’−ターフェニリル基、４，１’：３’，１’’−ターフェニリル基、４，１’：２’，１’’−ターフェニリル基、３，１’：４’，１’’−ターフェニリル基、３，１’：３’，１’’−ターフェニリル基、３，１’：２’，１’’−ターフェニリル基、２，１’：４’，１’’−ターフェニリル基、２，１’：３’，１’’−ターフェニリル基、又は２，１’：２’，１’’−ターフェニリル基）、ナフチル基（１−ナフチル基、２−ナフチル基）、フルオレニル基、アントラセニル基、フェナントリル基、ピレニル基、フルオランテニル基、トリフェニレニル基、クリセニル基、ベンゾチオフェニル基（１−ジベンゾチオフェニル基、２−ジベンゾチオフェニル基、３−ジベンゾチオフェニル基、４−ジベンゾチオフェニル基、５−ジベンゾチオフェニル基、６−ジベンゾチオフェニル基、７−ジベンゾチオフェニル基）、ベンゾフラニル基（１−ジベンゾフラニル基、２−ジベンゾフラニル基、３−ジベンゾフラニル基、４−ジベンゾフラニル基、５−ジベンゾフラニル基、６−ジベンゾフラニル基、７−ジベンゾフラニル基）、ジベンゾチオフェニル基（１−ジベンゾチオフェニル基、２−ジベンゾチオフェニル基、３−ジベンゾチオフェニル基、４−ジベンゾチオフェニル基）、又はジベンゾフラニル基（１−ジベンゾフラニル基、２−ジベンゾフラニル基、３−ジベンゾフラニル基、４−ジベンゾフラニル基）等が挙げられる。
【００３５】
一般式（３）のＡｒ３については、有機電界発光素子の寿命特性に優れる点で、各々独立して、炭素数７〜１７の単環、連結、若しくは縮環の芳香族炭化水素基、ベンゾフラニル基、ベンゾチエニル基、ジベンゾフラニル基、又はジベンゾチエニル基（これらの基は、炭素数１〜４のアルキル基又はフッ素原子で置換されていてもよい）であることが好ましく、各々独立して、ビフェニリル基、ターフェニリル基、ナフチル基、フルオレニル基、アントラセニル基、フェナントリル基、ベンゾフラニル基、ベンゾチオフェニル基、ジベンゾフラニル基、又はジベンゾチオフェニル基（これらの基は、炭素数１〜４のアルキル基又はフッ素原子で置換されていてもよい）であることがより好ましく、フェニル基、ビフェニリル基、ターフェニリル基、ナフチル基、フルオレニル基、アントラセニル基、フェナントリル基、ピレニル基、フルオランテニル基、ジベンゾフラニル基、又はジベンゾチオフェニル基（これらの基は、炭素数１〜４のアルキル基又はフッ素原子で置換されていてもよい）であることがより好ましく、フェニル基、トリル基、２，４，６−トリメチルフェニル基、ビフェニリル基、２’，４’，６’−トリメチルビフェニリル基、ターフェニリル基、ナフチル基、フルオレニル基、アントラセニル基、フェナントリル基、ピレニル基、フルオランテニル基、ベンゾチオフェニル基、ベンゾフラニル基、ジベンゾチオフェニル基、又はジベンゾフラニル基であることがより好ましく、ナフチル基、アントラセニル基、フェナントリル基、ピレニル基、フルオランテニル基、ジベンゾフラニル基、又はジベンゾチオフェニル基であることが更に好ましい。
【００３６】
一般式（１）で表されるトリアジン化合物は、下記一般式（Ａ）、（Ｂ）、（Ｃ）、（Ｄ）、（Ｅ）、（Ｆ）、（Ｇ）、及び（Ｈ）で表されるトリアジン化合物であることが更に好ましい。
【００３７】
【化５】
2020143038.tif 000007
【００３８】
（一般式（Ａ）〜（Ｈ）中、Ａｒ１、Ａｒ２、Ｘ、ｎ１、及びｎ２の定義及び好ましい範囲については、一般式（１）におけるＡｒ１、Ａｒ２、Ｘ、ｎ１、及びｎ２の定義及び好ましい範囲と同じであり、Ａｒ３の定義及び好ましい範囲については、一般式（３）におけるＡｒ３の定義及び好ましい範囲と同じである。）
一般式（１）で示されるトリアジン化合物の具体例としては、以下の（Ａ−１）から（Ｈ−３）を例示できるが、本発明はこれらに限定されるものではない。
【００３９】
【化６】
2020143038.tif 000008
【００４０】
【化７】
2020143038.tif 000009
【００４１】
【化８】
2020143038.tif 000010
【００４２】
【化９】
2020143038.tif 000011
【００４３】
【化１０】
2020143038.tif 000012
【００４４】
【化１１】
2020143038.tif 000013
【００４５】
【化１２】
2020143038.tif 000014
【００４６】
【化１３】
2020143038.tif 000015
【００４７】
【化１４】
2020143038.tif 000016
【００４８】
【化１５】
2020143038.tif 000017
【００４９】
【化１６】
2020143038.tif 000018
【００５０】
【化１７】
2020143038.tif 000019
【００５１】
【化１８】
2020143038.tif 000020
【００５２】
【化１９】
2020143038.tif 000021
【００５３】
【化２０】
2020143038.tif 000022
【００５４】
【化２１】
2020143038.tif 000023
【００５５】
【化２２】
2020143038.tif 000024
【００５６】
【化２３】
2020143038.tif 000025
【００５７】
本発明のトリアジン化合物（１）は、次の反応式（１）に従って製造することができる。すなわち、下記一般式（４）で表される化合物と下記一般式（５）で表される化合物とを反応させることによって、トリアジン化合物（１）を製造することができる。
【００５８】
【化２４】
2020143038.tif 000026
【００５９】
（式中、Ａｒ１、Ａｒ２、Ｘ、Ｙ、ｎ１、及びｎ２の定義及び好ましい範囲については、一般式（１）におけるＡｒ１、Ａｒ２、Ｘ、Ｙ、ｎ１、及びｎ２の定義及び好ましい範囲と同じである。
Ｚは、塩素原子、臭素原子、ヨウ素原子、フッ素原子、トリフルオロメチルスルホニルオキシ基、又はボロン酸を表す。
Ｚ’は、ボロン酸、塩素原子、臭素原子、ヨウ素原子、フッ素原子、及びトリフルオロメチルスルホニルオキシ基を表し、ＺとＺ’は互いに異なる。
ｎ１は、１〜３の整数を表す。）
一般式（４）中、Ａｒ１、及びｎ１の定義及び好ましい範囲については、一般式（１）におけるＡｒ１、及びｎ１の定義及び好ましい範囲と同じである。
【００６０】
一般式（４）中、Ｚで表される置換基としては、フッ素原子、塩素原子、臭素原子、ヨウ素原子、Ｂ（ＯＲ１）２、Ｂ（ＯＲ２）３、ＺｎＲ３、Ｓｉ（Ｒ４）３等が例示でき、ＺｎＲ３としては、ＺｎＣｌ、ＺｎＢｒ、ＺｎＩ等が例示できる。また、これらの金属含有基には、エーテル類やアミン類などの配位子が配位していても良く、配位子の種類としては制限はない。
【００６１】
また、前記Ｓｉ（Ｒ４）３としてはＳｉＭｅ３、ＳｉＰｈ３、ＳｉＭｅＰｈ２、ＳｉＣｌ３、ＳｉＦ３、Ｓｉ（ＯＭｅ）３、Ｓｉ（ＯＥｔ）３、Ｓｉ（ＯＭｅ）２ＯＨ等を例示できる。
【００６２】
また、前記Ｂ（ＯＲ１）２としては、Ｂ（ＯＨ）２、Ｂ（ＯＭｅ）２、Ｂ（ＯｉＰｒ）２、Ｂ（ＯＢｕ）２、Ｂ（ＯＰｈ）２等が例示できる。
【００６３】
また、２つのＲ１が一体となって酸素原子及びホウ素原子を含んで環を形成した場合のＢ（ＯＲ１）２としては、次の（Ｉ）から（ＶＩＩ）で示されるものが例示でき、収率がよい点で（ＩＩ）で示されるものが好ましい。
【００６４】
【化２５】
2020143038.tif 000027
【００６５】
前記Ｂ（ＯＲ２）３としては次の（Ｉ）から（ＩＩＩ）で示されるものが例示できる。
【００６６】
【化２６】
2020143038.tif 000028
【００６７】
また、本発明は、上記の一般式（４）で表されるトリアジン化合物に係る。
【００６８】
一般式（４）で示されるトリアジン化合物としては、特に限定するものではないが、有機電界発光素子の発光効率に優れる点で、下記一般式（Ｉ）、（Ｊ）、（Ｋ）、（Ｌ）、（Ｍ）、（Ｎ）、（Ｏ）、及び（Ｐ）で表されるトリアジン化合物であることが更に好ましい。
【００６９】
【化２７】
2020143038.tif 000029
【００７０】
（一般式（Ｉ）〜（Ｐ）中、Ａｒ１、Ｚ、及びｎ１の定義及び好ましい範囲については、一般式（４）におけるＡｒ１、Ｚ、及びｎ１の定義及び好ましい範囲と同じである。）
一般式（４）で示されるトリアジン化合物の具体例としては、以下の例示化合物（１）から（５６）を例示できるが、本発明はこれらに限定されるものではない。
【００７１】
【化２８】
2020143038.tif 000030
【００７２】
【化２９】
2020143038.tif 000031
【００７３】
【化３０】
2020143038.tif 000032
【００７４】
【化３１】
2020143038.tif 000033
【００７５】
一般式（５）中、Ｚ’の定義及び好ましい範囲については、一般式（４）におけるＺの定義及び好ましい範囲と同じである。
【００７６】
一般式（５）で示される化合物の具体例としては、以下の例示化合物（１０１）から（１４０）を例示できるが、本発明はこれらに限定されるものではない。
【００７７】
【化３２】
2020143038.tif 000034
【００７８】
【化３３】
2020143038.tif 000035
【００７９】
【化３４】
2020143038.tif 000036
【００８０】
次いで、反応式（１）による一般式（１）で表されるトリアジン化合物の製造方法について説明する。
【００８１】
反応式（１）で用いられる金属触媒としては、特に限定するものではないが、具体的には、塩化パラジウム、酢酸パラジウム、トリフルオロ酢酸パラジウム、硝酸パラジウム等のパラジウム塩を例示することができる。さらに、π−アリルパラジウムクロリドダイマ−、パラジウムアセチルアセトナト、トリス（ジベンジリデンアセトン）ジパラジウム、ビス（ジベンジリデンアセトン）パラジウム、ジクロロビス（アセトニトリル）パラジウム、ジクロロビス（ベンゾニトリル）パラジウム等の錯化合物、及びジクロロビス（トリフェニルホスフィン）パラジウム、テトラキス（トリフェニルホスフィン）パラジウム、ジクロロ（１，１’−ビス（ジフェニルホスフィノ）フェロセン）パラジウム、ビス（トリ−ｔｅｒｔ−ブチルホスフィン）パラジウム、ビス（トリシクロヘキシルホスフィン）パラジウム、ジクロロビス（トリシクロヘキシルホスフィン）パラジウム等の第三級ホスフィンを配位子として有するパラジウム錯体を例示することができ、これらはパラジウム塩又は錯化合物に第三級ホスフィンを添加し、反応系中で調製することもできる。この際用いることのできる第三級ホスフィンとしては、トリフェニルホスフィン、トリメチルホスフィン、トリブチルホスフィン、トリ（ｔｅｒｔ−ブチル）ホスフィン、トリシクロへキシルホスフィン、ｔｅｒｔ−ブチルジフェニルホスフィン、９，９−ジメチル−４，５−ビス（ジフェニルホスフィノ）キサンテン、２−（ジフェニルホスフィノ）−２’−（Ｎ，Ｎ−ジメチルアミノ）ビフェニル、２−（ジ−ｔｅｒｔ−ブチルホスフィノ）ビフェニル、２−（ジシクロへキシルホスフィノ）ビフェニル、ビス（ジフェニルホスフィノ）メタン、１，２−ビス（ジフェニルホスフィノ）エタン、１，３−ビス（ジフェニルホスフィノ）プロパン、１，４−ビス（ジフェニルホスフィノ）ブタン、１，１’−ビス（ジフェニルホスフィノ）フェロセン、トリ（２−フリル）ホスフィン、トリ（ｏ−トリル）ホスフィン、トリ（２，５−キシリル）ホスフィン、２，２’−ビス（ジフェニルホスフィノ）−１，１’−ビナフチル、２−ジシクロへキシルホスフィノ−２’，４’，６’−トリイソプロピルビフェニル等が例示できる。
【００８２】
中でも、第三級ホスフィンを配位子として有するパラジウム錯体が収率がよい点で好ましく、２−ジシクロへキシルホスフィノ−２’，４’，６’−トリイソプロピルビフェニルを配位子として有するパラジウム錯体がさらに好ましい。第三級ホスフィンとパラジウム塩又は錯化合物とのモル比は１：１０〜１０：１の範囲にあることが好ましく、収率がよい点で１：２〜３：１の範囲にあることがさらに好ましい。反応式（１）で用いる金属触媒の量に制限はないが、収率がよい点で、金属触媒のモル当量は化合物（４）に対して０．００１〜０．５モル当量の範囲にあることが好ましい。
【００８３】
反応式（１）で用いられる化合物（４）は、例えば、特開２０１６−１２１１２０等に開示されている方法に従い製造することができる。
【００８４】
反応式（１）の反応については、さらに塩基を用いることができる。反応式（１）に用いる塩基としては、特に限定するものではないが、例えば、水酸化ナトリウム、水酸化カリウム、水酸化カルシウム等の金属水酸化物塩、炭酸ナトリウム、炭酸カリウム、炭酸リチウム、炭酸セシウム等の金属炭酸塩、酢酸カリウム、酢酸ナトリウム等の金属酢酸塩、リン酸カリウム、リン酸ナトリウム等の金属リン酸塩、フッ化ナトリウム、フッ化カリウム、フッ化セシウム等の金属フッ化物塩、ナトリウムメトキシド、カリウムメトキシド、ナトリウムエトキシド、カリウムイソプロピルオキシド、カリウムｔｅｒｔ−ブトキシド等の金属アルコキシド等を挙げることができる。中でも反応収率がよい点で、金属炭酸塩及び金属リン酸塩が好ましく、炭酸カリウムがさらに好ましい。用いる塩基の量に特に制限は無いが、反応収率がよい点で、塩基と化合物（４）とのモル比は、１：２〜１０：１の範囲にあることが好ましく、１：１〜４：１の範囲にあることがさらに好ましい。
【００８５】
反応式（１）の反応については、溶媒中で実施することができる。反応式（１）で用いることのできる溶媒としては、水、ジイソプロピルエーテル、ジブチルエーテル、シクロペンチルメチルエーテル（ＣＰＭＥ）、テトラヒドロフラン（ＴＨＦ）、２−メチルテトラヒドロフラン、１，４−ジオキサン、ジメトキシエタン等のエーテル、ベンゼン、トルエン、キシレン、メシチレン、テトラリン等の芳香族炭化水素、エチレンカーボネート、プロピレンカーボネート、ジメチルカーボネート、ジエチルカーボネート、エチルメチルカーボネート、４−フルオロエチレンカーボネート等の炭酸エステル、酢酸エチル、酢酸ブチル、プロピオン酸メチル、プロピオン酸エチル、酪酸メチル、γ−ラクトン等のエステル、Ｎ，Ｎ−ジメチルホルムアミド（ＤＭＦ）、ジメチルアセトアミド（ＤＭＡｃ）、Ｎ−メチルピロリドン（ＮＭＰ）等のアミド、Ｎ，Ｎ，Ｎ’，Ｎ’−テトラメチルウレア（ＴＭＵ）、Ｎ，Ｎ’−ジメチルプロピレンウレア（ＤＭＰＵ）等のウレア又はジメチルスルホキシド（ＤＭＳＯ）、メタノール、エタノール、イソプロピルアルコール、ブタノール、オクタノール、ベンジルアルコール、エチレングリコール、プロピレングリコール、ジエチレングリコール、トリエチレングリコール、２，２，２−トリフルオロエタノール等のアルコール等を例示することができ、これらを任意の比で混合して用いてもよい。溶媒の使用量に特に制限はない。これらのうち、反応収率がよい点で水、エーテル、アミド、アルコール、及びこれらの混合溶媒が好ましく、ＴＨＦ、１，４−ジオキサン及びこれらと水の混合溶媒がさらに好ましい。
【００８６】
反応式（１）の反応については、０℃〜２００℃から適宜選択された温度にて実施することができ、反応収率がよい点で５０℃〜１５０℃から適宜選択された温度にて実施することが好ましい。
【００８７】
以上のような反応によって本発明の一態様であるトリアジン化合物（１）が得られるが、反応式（１）の終了後に、通常の処理をすることで単離・精製することができる。必要に応じて、再結晶、カラムクロマトグラフィー、昇華又は分取ＨＰＬＣ等で精製してもよい。
【００８８】
本発明のトリアジン化合物については、有機ＥＬ素子用材料として用いることができ、特に限定するものではないが、例えば、有機ＥＬ素子用電子注入層用材料又は電子輸送層材料として用いることができる。
【００８９】
以下、本発明の有機電界発光素子について説明する。
【００９０】
有機電界発光素子における発光層は、広義の意味では、陰極と陽極からなる電極に電流を流した際に発光する層のことを指す。具体的には、陰極と陽極からなる電極に電流を流した際に発光する蛍光性化合物を含有する層のことを指す。通常、有機電界発光素子は一対の電極の間に発光層を挟持した構造をとる。
【００９１】
本発明の有機電界発光素子は、必要に応じ発光層の他に、正孔輸送層、電子輸送層、陽極バッファー層及び陰極バッファー層等を有し、陰極と陽極で挟持された構造をとる。具体的には以下に示される積層構造が挙げられる。
（ｉ）陽極／発光層／陰極
（ｉｉ）陽極／正孔輸送層／発光層／陰極
（ｉｉｉ）陽極／発光層／電子輸送層／陰極
（ｉｖ）陽極／正孔輸送層／発光層／電子輸送層／陰極
（ｖ）陽極／陽極バッファー層／正孔輸送層／発光層／電子輸送層／陰極バッファー層／陰極
本発明の有機電界発光素子における各層には、従来公知の材料を用いることができる。当該各層を形成する方法としては、例えば蒸着法、スピンコート法、キャスト法、ＬＢ法などの公知の方法により薄膜を形成する方法がある。
【００９２】
又、当該各層は、樹脂などの結着材と共に発光材料を溶剤に溶かして溶液とした後、これをスピンコート法などにより塗布して薄膜形成することにより得ることができる。
【００９３】
このようにして形成された当該各層の膜厚については特に制限はなく、状況に応じて適宜選択することができるが、通常は５ｎｍ〜５μｍの範囲である。
【００９４】
次に正孔注入層、正孔輸送層、電子注入層、電子輸送層等、発光層と組み合わせて有機電界発光素子を構成するその他の層について説明する。
【００９５】
正孔注入層、正孔輸送層は、陽極より注入された正孔を発光層に伝達する機能を有し、この正孔注入層、正孔輸送層を陽極と発光層の間に介在させることにより、より低い電界で多くの正孔が発光層に注入される。
【００９６】
また、陰極から注入され、電子注入層及び／又は電子輸送層より発光層に輸送された電子は、発光層と正孔注入層もしくは正孔輸送層の界面に存在する電子の障壁により、正孔注入層もしくは正孔輸送層に漏れることなく発光層内の界面に累積され、発光効率が向上するなど発光性能の優れた素子となる。
【００９７】
上記正孔注入材料、正孔輸送材料は、正孔の注入もしくは輸送、電子の障壁性の何れかを有するものであり、有機物、無機物の何れであってもよい。この正孔注入材料、正孔輸送材料としては、例えばトリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、又、導電性高分子オリゴマー、特にチオフェンオリゴマーなどが挙げられる。正孔注入材料、正孔輸送材料としては、上記のものを使用することができるが、ポルフィリン化合物、芳香族第三級アミン化合物及びスチリルアミン化合物、特に芳香族第三級アミン化合物を用いることが好ましい。
【００９８】
上記芳香族第三級アミン化合物及びスチリルアミン化合物の代表例としては、Ｎ，Ｎ，Ｎ’，Ｎ’−テトラフェニル−４，４’−ジアミノフェニル、Ｎ，Ｎ’−ジフェニル−Ｎ，Ｎ’−ビス（３−メチルフェニル）−〔１，１’−ビフェニル〕−４，４’−ジアミン（ＴＰＤ）、２，２−ビス（４−ジ−ｐ−トリルアミノフェニル）プロパン、１，１−ビス（４−ジ−ｐ−トリルアミノフェニル）シクロヘキサン、Ｎ，Ｎ，Ｎ’，Ｎ’−テトラ−ｐ−トリル−４，４’−ジアミノビフェニル、１，１−ビス（４−ジ−ｐ−トリルアミノフェニル）−４−フェニルシクロヘキサン、ビス（４−ジメチルアミノ−２−メチルフェニル）フェニルメタン、ビス（４−ジ−ｐ−トリルアミノフェニル）フェニルメタン、Ｎ，Ｎ’−ジフェニル−Ｎ，Ｎ’−ジ（４−メトキシフェニル）−４，４’−ジアミノビフェニル、Ｎ，Ｎ，Ｎ’，Ｎ’−テトラフェニル−４，４’−ジアミノジフェニルエーテル、４，４’−ビス（ジフェニルアミノ）クオードリフェニル、Ｎ，Ｎ，Ｎ−トリ（ｐ−トリル）アミン、４−（ジ−ｐ−トリルアミノ）−４’−〔４−（ジ−ｐ−トリルアミノ）スチリル〕スチルベン、４−Ｎ，Ｎ−ジフェニルアミノ−（２−ジフェニルビニル）ベンゼン、３−メトキシ−４’−Ｎ，Ｎ−ジフェニルアミノスチルベンゼン、Ｎ−フェニルカルバゾール、４，４’−ビス〔Ｎ−（１−ナフチル）−Ｎ−フェニルアミノ〕ビフェニル（ＮＰＤ）、４，４’，４’’−トリス〔Ｎ−（３−メチルフェニル）−Ｎ−フェニルアミノ〕トリフェニルアミン（ＭＴＤＡＴＡ）などがあげられる。
【００９９】
又、ｐ型−Ｓｉ、ｐ型−ＳｉＣなどの無機化合物も正孔注入材料、正孔輸送材料として使用することができる。この正孔注入層、正孔輸送層は、上記正孔注入材料、正孔輸送材料を、例えば真空蒸着法、スピンコート法、キャスト法、ＬＢ法などの公知の方法により、薄膜化することにより形成することができる。正孔注入層、正孔輸送層の膜厚については特に制限はないが、通常は５ｎｍ〜５μｍ程度である。この正孔注入層、正孔輸送層は、上記材料の一種又は二種以上からなる一層構造であってもよく、同一組成又は異種組成の複数層からなる積層構造であってもよい。
【０１００】
本発明の有機電界発光素子において、電子輸送層は、従来公知の電子輸送材料を用いることができるが、上記一般式（１）で表されるトリアジン化合物を含むことが好ましい。
【０１０１】
当該電子輸送層は、上記一般式（１）で表されるトリアジン化合物を、例えば真空蒸着法、スピンコート法、キャスト法、ＬＢ法などの公知の薄膜形成法により製膜して形成することができる。電子輸送層の膜厚は特に制限はないが、通常は５ｎｍ〜５μｍの範囲で選ばれる。また、この電子輸送層は、一般式（１）で表されるトリアジン化合物を含み、かつ従来公知の電子輸送材料を含んでいてもよく、一種又は二種以上からなる一層構造であってもよいし、或いは、同一組成又は異種組成の複数層からなる積層構造であってもよい。
【０１０２】
又、本発明においては、発光材料は発光層のみに限定することはなく、発光層に隣接した正孔輸送層、又は電子輸送層に１種含有させてもよく、それにより更に有機電界発光素子の発光効率を高めることができる。
【０１０３】
本発明の有機電界発光素子に好ましく用いられる基板は、ガラス、プラスチックなどの種類には特に限定はなく、又、透明のものであれば特に制限はない。本発明の有機電界発光素子に好ましく用いられる基板としては例えばガラス、石英、光透過性プラスチックフィルムを挙げることができる。
【０１０４】
光透過性プラスチックフィルムとしては、例えばポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ポリカーボネート（ＰＣ）、セルローストリアセテート（ＴＡＣ）、セルロースアセテートプロピオネート（ＣＡＰ）等からなるフィルム等が挙げられる。
【０１０５】
本発明の有機電界発光素子を作製する好適な例を説明する。例として、前記の陽極／正孔注入層／正孔輸送層／発光層／電子輸送層／電子注入層／陰極からなる有機電界発光素子の作製法について説明する。
【０１０６】
まず適当な基板上に、所望の電極用物質、例えば陽極用物質からなる薄膜を、１μｍ以下、好ましくは１０〜２００ｎｍの範囲の膜厚になるように、蒸着やスパッタリングなどの方法により形成させて陽極を作製する。次に、この上に素子材料である正孔注入層、正孔輸送層、発光層、電子輸送層／電子注入層からなる薄膜を形成させる。
【０１０７】
なお、陽極と発光層又は正孔注入層の間、及び、陰極と発光層又は電子注入層との間にはバッファー層（電極界面層）を存在させてもよい。
【０１０８】
更に上記基本構成層の他に必要に応じてその他の機能を有する層を積層してもよく、例えば正孔ブロック層、電子ブロック層などのような機能層を有していてもよい。
【０１０９】
次に、本発明の有機電界発光素子の電極について説明する。有機電界発光素子における陽極としては、仕事関数の大きい（４ｅＶ以上）金属、合金、電気伝導性化合物及びこれらの混合物を電極物質とするものが好ましく用いられる。このような電極物質の具体例としてはＡｕなどの金属、ＣｕＩ、酸化インジウム−スズ（ＩＴＯ）、ＳｎＯ２、ＺｎＯなどの導電性透明材料が挙げられる。
【０１１０】
上記陽極は蒸着やスパッタリングなどの方法によりこれらの電極物質の薄膜を形成させ、フォトリソグラフィー法で所望の形状のパターンを形成してもよく、或いは蒸着やスパッタリング時に所望の形状のマスクを介してパターンを形成してもよい。
【０１１１】
一方、陰極としては、仕事関数の小さい（４ｅＶ以下）金属（電子注入性金属と称する）、合金、電気伝導性化合物及びこれらの混合物を電極物質とするものが好ましく用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属などが挙げられる。これらの中で、電子注入性及び酸化などに対する耐久性の点から、電子注入性金属とこれより仕事関数の値が大きく安定な金属である第二金属との混合物、例えばマグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物などが好適である。上記陰極は、これらの電極物質を蒸着やスパッタリングなどの方法で薄膜を形成させることにより作製することができる。
【０１１２】
前記の様に、適当な基板上に所望の電極用物質、例えば陽極用物質からなる薄膜を１μｍ以下、好ましくは１０〜２００ｎｍの範囲の膜厚になるように、蒸着やスパッタリングなどの方法により形成させて陽極を作製した後、該陽極上に前記の通り正孔注入層、正孔輸送層、発光層、電子輸送層／電子注入層からなる各層薄膜を形成させた後、その上に陰極用物質からなる薄膜を１μｍ以下、好ましくは５０〜２００ｎｍの範囲の膜厚になるように、例えば蒸着やスパッタリングなどの方法により形成させて陰極を設け、所望の有機電界発光素子が得られる。
【０１１３】
本発明の有機電界発光素子の素子構造としては、ボトムエミッション方式、又はトップエミッション方式でもよい。
【０１１４】
本発明の有機電界発光素子は、照明用や露光光源のような一種のランプとして使用してもよいし、画像を投影するタイプのプロジェクション装置や、静止画像や動画像を直接視認するタイプの表示装置（ディスプレイ）として使用してもよい。動画再生用の表示装置として使用する場合の駆動方式は単純マトリクス（パッシブマトリクス）方式でもアクティブマトリクス方式でもどちらでもよい。又、異なる発光色を有する本発明の有機電界発光素子を２種以上使用することにより、フルカラー表示装置を作製することが可能である。
【図面の簡単な説明】
【０１１５】
【図１】実施例で作製する単層素子の断面模式図である。
【符号の説明】
【０１１６】
１００  有機電界発光素子模式図
１０１  基板
１０２  陽極
１０３  正孔注入層
１０５  正孔輸送層
１０６  発光層
１０７  電子輸送層
１０８  陰極
１０５１  第一正孔輸送層
１０５２  第二正孔輸送層
１０７１  第一電子輸送層
１０７２  第二電子輸送層
【実施例】
【０１１７】
以下、本発明を実施例に基づきさらに詳細に説明するが、本発明はこれら実施例により何ら限定して解釈されるものではない。
【０１１８】
１Ｈ−ＮＭＲ測定は、Ｇｅｍｉｎｉ２００（バリアン社製）を用いて行った。
【０１１９】
有機電界発光素子の発光特性は、室温下、作製した素子に直流電流を印加し、ＬＵＭＩＮＡＮＣＥＭＥＴＥＲ（ＢＭ−９）（ＴＯＰＣＯＮ社製）の輝度計を用いて評価した。
【０１２０】
ガラス転移温度の測定は、ＤＳＣ７０２０（日立ハイテクサイエンス社製、製品名）を用いて行った。
【０１２１】
上記ＤＳＣの測定条件は以下のとおりである。なお、測定は、窒素雰囲気下（流量５０ｍｌ／ｍｉｎ）にて行った。また、ファーストヒーティング、ファーストクーリング、セカンドヒーティングの順に行い、セカンドヒーティングの際のガラス転移温度を、試料のガラス転移温度とした。
【０１２２】
試料量  ：５〜１０ｍｇ
測定条件：
＜ファーストヒーティング＞
昇温速度：１５℃／ｍｉｎ
測定温度範囲：３０℃〜３６０℃
＜ファーストクーリング＞
ドライアイスによる急冷
＜セカンドヒーティング＞
昇温速度：５℃／ｍｉｎ
測定温度範囲：３０℃〜３６０℃
合成実施例−１
【０１２３】
【化３５】
2020143038.tif 000037
【０１２４】
アルゴン気流下、４，６−ジフェニル−２−［４−（４，４，５，５−テトラメチル−１，３，２−ジオキサボロラン−２−イル）フェニル］−１，３，５−トリアジン（１８．９ｇ，４３．４ｍｍｏｌ）、４−ブロモ−２−クロロピリジン（１０．０ｇ，５２．０ｍｍｏｌ）、テトラキス（トリフェニルホスフィン）パラジウム（１．５１ｇ，１．３１ｍｍｏｌ）、及び２．０Ｍ−リン酸三カリウム水溶液（６５ｍＬ）を、テトラヒドロフラン（２００ｍＬ）に懸濁し、７０℃で１６．５時間撹拌した。放冷後、水、及びメタノールを加え、析出した固体を濾別し、水、及びメタノールで固体を洗浄した。さらに再結晶（トルエン）で精製することで目的の４，６−ジフェニル−２−［４−（２−クロロピリジン−４−イル）フェニル］−１，３，５−トリアジン（化合物２）の黄白色固体（収量１３．９ｇ，収率７６％）を得た。
【０１２５】
１Ｈ−ＮＭＲ（ＣＤＣｌ３）δ（ｐｐｍ）：８．９０（ｄ，Ｊ＝８．４Ｈｚ，２Ｈ），８．８０（ｄ，Ｊ＝７．２Ｈｚ，４Ｈ），８．５０（ｄ，Ｊ＝５．１Ｈｚ，１Ｈ），７．８２（ｄ，Ｊ＝８．４Ｈｚ，２Ｈ），７．６８−７．５１（ｍ，８Ｈ）。
【０１２６】
合成実施例−２
【０１２７】
【化３６】
2020143038.tif 000038
【０１２８】
アルゴン気流下、合成実施例−１で得られた４，６−ジフェニル−２−［４−（２−クロロピリジン−４−イル）フェニル］−１，３，５−トリアジン（０．５０ｇ，１．１９ｍｍｏｌ）、９−フェナントレンボロン酸（０．３１７ｇ，１．４３ｍｍｏｌ）、酢酸パラジウム（８．００ｍｇ，３５．６μｍｏｌ）、及び２−ジシクロヘキシルホスフィノ−２’，４’，６’−トリイソプロピルビフェニル（３３．９ｍｇ，７１．２μｍｏｌ）を、テトラヒドロフラン（１２ｍＬ）に懸濁し、２．０Ｍ−リン酸三カリウム水溶液（２．４ｍＬ）を滴下し、７０℃で６時間撹拌した。放冷後、固体を濾別し、水、及びメタノールで固体を洗浄した。さらに再結晶（トルエン）で精製することで目的の４，６−ジフェニル−２−｛４−［２−（９−フェナントリル）ピリジン−４−イル］フェニル｝−１，３，５−トリアジン（化合物Ａ−１）の白色固体（収量０．６４７ｇ，収率９７％）を得た。
【０１２９】
１Ｈ−ＮＭＲ（ＣＤＣｌ３）δ（ｐｐｍ）：８．９５（ｓ，１Ｈ），８．９２（ｄ，Ｊ＝８．７Ｈｚ，２Ｈ），８．８３−８．７５（ｍ，６Ｈ），８．１８（ｄ，Ｊ＝７．５Ｈｚ，１Ｈ），７．９９−７．９３（ｍ，５Ｈ），７．７４−７．５８（ｍ，１１Ｈ）
合成実施例−３
【０１３０】
【化３７】
2020143038.tif 000039
【０１３１】
アルゴン気流下、合成実施例−１で得られた２−［４−（２−クロロピリジン−４−イル）フェニル］−４，６−ジフェニル−１，３，５−トリアジン（７．００ｇ，１６．６ｍｍｏｌ）、１−ナフタレンボロン酸（３．４４ｇ，２０．０ｍｍｏｌ）、酢酸パラジウム（０．１１２ｇ，０．４９９ｍｍｏｌ）、及び２−ジシクロヘキシルホスフィノ−２’，４’，６’−トリイソプロピルビフェニル（０．４７６ｇ，０．９８８ｍｏｌ）を、テトラヒドロフラン（１７０ｍＬ）に懸濁し、２．０Ｍ−リン酸三カリウム水溶液（３３ｍＬ）を滴下し、７０℃で終夜撹拌した。放冷後、反応液に水（１００ｍＬ）を加え固体を濾別し、水、及びメタノールで固体を洗浄した。さらに再結晶（トルエン）で精製することで目的の４，６−ジフェニル−２−｛４−［２−（１−ナフチル）ピリジン−４−イル］フェニル｝−１，３，５−トリアジン（化合物Ａ−２）の白色固体（収量６．５８ｇ，収率７７％）を得た。
【０１３２】
１Ｈ−ＮＭＲ（ＣＤＣｌ３）δ（ｐｐｍ）：８．９１（ｄ，Ｊ＝８．０Ｈｚ，３Ｈ），８．８０（ｄ，Ｊ＝８．１Ｈｚ，４Ｈ），８．１７（ｂｓ，１Ｈ），７．９８−７．９１（ｍ，５Ｈ），７．７２−７．５２（ｍ，１１Ｈ）
合成実施例−４
【０１３３】
【化３８】
2020143038.tif 000040
【０１３４】
合成実施例−３において、１−ナフタレンボロン酸（３．４４ｇ，２０．０ｍｍｏｌ）の代わりに２−ナフタレンボロン酸（３．４４ｇ，２０．０ｍｍｏｌ）を用いた以外は、合成実施例−３と同じ方法で合成し、目的の２−｛４−［２−（２−ナフチル）ピリジン−４−イル］フェニル｝−４，６−ジフェニル−１，３，５−トリアジン（化合物Ａ−３）の白色固体（収量６．７９ｇ，収率８０％）を得た。
【０１３５】
１Ｈ−ＮＭＲ（ＣＤＣｌ３）δ（ｐｐｍ）：８．９４（ｄ，Ｊ＝８．４Ｈｚ，２Ｈ），８．８６（ｄ，Ｊ＝５．１Ｈｚ，１Ｈ），８．８１（ｄｄ，Ｊ＝７．９，１．４Ｈｚ，４Ｈ）８．５９（ｓ，１Ｈ），８．２４（ｄｄ，Ｊ＝８．６，１．８Ｈｚ，１Ｈ），８．１８（ｓ，１Ｈ），８．１８−７．９９（ｍ，２Ｈ），７．９５−７．９０（ｍ，３Ｈ），７．６７−７．５２（ｍ，９Ｈ）
合成実施例−５
【０１３６】
【化３９】
2020143038.tif 000041
【０１３７】
合成実施例−３において、１−ナフタレンボロン酸（３．４４ｇ，２０．０ｍｍｏｌ）の代わりに３−ビフェニルボロン酸（３．９６ｇ，２０．０ｍｍｏｌ）を用いた以外は、合成実施例−３と同じ方法で合成し、目的の２−｛４−［２−（３−ビフェニル）ピリジン−４−イル］フェニル｝−４，６−ジフェニル−１，３，５−トリアジン（化合物Ａ−８）の白色固体（収量６．２６ｇ，収率７０％）を得た。
【０１３８】
１Ｈ−ＮＭＲ（ＣＤＣｌ３）δ（ｐｐｍ）：８．９２（ｄ，Ｊ＝８．０Ｈｚ，２Ｈ），８．８４−８．８０（ｍ，５Ｈ），８．３２（ｂｓ，１Ｈ），８．０７（ｍ，２Ｈ），７．９１（ｄ，Ｊ＝８．４Ｈｚ，２Ｈ），７．７３−７．５７（ｍ，１１Ｈ），７．４９（ｔ，Ｊ＝７．２Ｈｚ，２Ｈ），７．３９（ｔ，Ｊ＝７．２Ｈｚ，１Ｈ）
合成実施例−６
【０１３９】
【化４０】
2020143038.tif 000042
【０１４０】
合成実施例−３において、１−ナフタレンボロン酸（３．４４ｇ，２０．０ｍｍｏｌ）の代わりにジベンゾチオフェン−２−ボロン酸（４．５６ｇ，２０．０ｍｍｏｌ）を用いた以外は、合成実施例−３と同じ方法で合成し、目的の２−｛４−［２−（ジベンゾチオフェン−２−イル）ピリジン−４−イル］フェニル｝−４，６−ジフェニル−１，３，５−トリアジン（化合物Ａ−１０）の白色固体（収量７．６９ｇ，収率８１％）を得た。
【０１４１】
１Ｈ−ＮＭＲ（ＣＤＣｌ３）δ（ｐｐｍ）：９．１７（ｓ，１Ｈ），９．００（ｄ，Ｊ＝８．８Ｈｚ，２Ｈ），８．８６−８．８１（ｍ，５Ｈ），８．４７−８．４３（ｍ，３Ｈ），８．１３（ｄ，Ｊ＝８．８Ｈｚ，２Ｈ），８．０３（ｄ，Ｊ＝８．０Ｈｚ，１Ｈ），７．９３（ｄ，Ｊ＝９．２Ｈｚ，１Ｈ），７．７１−７．４０（ｍ，９Ｈ）。
【０１４２】
化合物Ａ−１０のガラス転移温度は、１０４℃であった。
【０１４３】
合成実施例−７
【０１４４】
【化４１】
2020143038.tif 000043
【０１４５】
合成実施例−３において、１−ナフタレンボロン酸（３．４４ｇ，２０．０ｍｍｏｌ）の代わりに１０−フェニル−９−アントラセンボロン酸（５．９６ｇ，２０．０ｍｍｏｌ）を用いた以外は、合成実施例−３と同じ方法で合成し、目的の４，６−ジフェニル−２−｛４−［２−（１０−フェニル−９−アントラセニル）ピリジン−４−イル］フェニル｝−１，３，５−トリアジン（化合物Ａ−７０）の黄白色固体（収量３．９２ｇ，収率３７％）を得た。
【０１４６】
１Ｈ−ＮＭＲ（ＣＤＣｌ３）δ（ｐｐｍ）：９．０５（ｄ，Ｊ＝８．４Ｈｚ，１Ｈ），８．９１（ｄ，Ｊ＝８．４Ｈｚ，２Ｈ），８．７９（ｄｄ，Ｊ＝６．４，１．６Ｈｚ，４Ｈ），７．９６（ｄ，Ｊ＝８．４Ｈｚ，３Ｈ），７．８３（ｄ，Ｊ＝５．２Ｈｚ，１Ｈ），７．７４−７．３４（ｍ，１９Ｈ）。
【０１４７】
化合物Ａ−７０のガラス転移温度は、１４９℃であった。
【０１４８】
合成実施例−８
【０１４９】
【化４２】
2020143038.tif 000044
【０１５０】
合成実施例−３において、１−ナフタレンボロン酸（３．４４ｇ，２０．０ｍｍｏｌ）の代わりに４−（１−ナフチル）フェニルボロン酸（４．９６ｇ，２０．０ｍｍｏｌ）を用いた以外は、合成実施例−３と同じ方法で合成し、目的の２−（４−｛２−［４−（１−ナフチル）フェニル］ピリジン−４−イル｝フェニル）−４，６−ジフェニル−１，３，５−トリアジン（化合物Ａ−２１）の白色固体（収量５．７６ｇ，収率５９％）を得た。
【０１５１】
１Ｈ−ＮＭＲ（ＣＤＣｌ３）δ（ｐｐｍ）：８．９２（ｄ，Ｊ＝８．４Ｈｚ，２Ｈ），８．８５（ｄ，Ｊ＝８．８Ｈｚ，１Ｈ），８．８０（ｄｄ，Ｊ＝７．６，１．２Ｈｚ，４Ｈ），８．２２（ｄ，Ｊ＝８．０Ｈｚ，２Ｈ），８．１２（ｓ，１Ｈ），８．００−７．８９（ｍ，５Ｈ），７．６９−７．４６（ｍ，１３Ｈ）
合成実施例−９
【０１５２】
【化４３】
2020143038.tif 000045
【０１５３】
合成実施例−３において、１−ナフタレンボロン酸（３．４４ｇ，２０．０ｍｍｏｌ）の代わりに３−（９−フェナントリル）フェニルボロン酸（９．９９ｇ，２０．０ｍｍｏｌ）を用いた以外は、合成実施例−３と同じ方法で合成し、目的の４，６−ジフェニル−２−（４−｛２−［３−（９−フェナントリル）フェニル］ピリジン−４−イル｝フェニル）−１，３，５−トリアジン（化合物Ａ−１７）の白色固体（収量８．８４ｇ，収率８３％）を得た。
【０１５４】
１Ｈ−ＮＭＲ（ＣＤＣｌ３）δ（ｐｐｍ）：  ８．８９（ｄ，Ｊ＝８．０Ｈｚ，２Ｈ），８．８３−８．７４（ｍ，７Ｈ），８．２７（ｓ，１Ｈ），８．２２（ｄｄ，Ｊ＝３．２，１．６Ｈｚ，１Ｈ），８．０９（ｓ，１Ｈ），８．００−７．９１（ｍ，４Ｈ），７．８８（ｓ，１Ｈ），７．８１−７．６１（ｍ，１３Ｈ）。
【０１５５】
化合物Ａ−１７のガラス転移温度は、１１９℃であった。
【０１５６】
合成実施例−１０
【０１５７】
【化４４】
2020143038.tif 000046
【０１５８】
アルゴン気流下、４，６−ジフェニル−２−［４−（４，４，５，５−テトラメチル−１，３，２−ジオキサボロラン−２−イル）フェニル］−１，３，５−トリアジン（２５．０ｇ，５７．４ｍｍｏｌ）、２−ブロモ−６−クロロピリジン（１２．２ｇ，６３．１ｍｍｏｌ）、テトラキス（トリフェニルホスフィン）パラジウム（１．３３ｇ，１．１５ｍｍｏｌ）、及び２．０Ｍ−リン酸三カリウム水溶液（８６ｍＬ）を、テトラヒドロフラン（５７４ｍＬ）に懸濁し、７０℃で１９．０時間撹拌した。放冷後、析出した固体を濾別し、水、及びエタノールで固体を洗浄した。さらに再結晶（トルエン）で精製することで目的の４，６−ジフェニル−２−［４−（６−クロロピリジン−２−イル）フェニル］−１，３，５−トリアジン（化合物３）の白色固体（収量１９．４ｇ，収率８０％）を得た。
【０１５９】
１Ｈ―ＮＭＲ（ＣＤＣｌ３）δ（ｐｐｍ）：７．３３−７．３５（ｍ，１Ｈ），７．５８−７．６４（ｍ，６Ｈ），  ７．７５−７．７９（ｍ，２Ｈ），８．２１−８．２３（ｄｄ，Ｊ＝８．４Ｈｚ，２Ｈ），８．７９−８．８１（ｄ，Ｊ＝７．５Ｈｚ，４Ｈ），８．８６−８．８９（ｄ，Ｊ＝８．４Ｈｚ，２Ｈ）．
合成実施例−１１
【０１６０】
【化４５】
2020143038.tif 000047
【０１６１】
アルゴン気流下、合成実施例−１０で得られた４，６−ジフェニル−２−［４−（６−クロロピリジン−２−イル）フェニル］−１，３，５−トリアジン（６．０ｇ，１４．３ｍｍｏｌ）、９−フェナントレンボロン酸ネオペンチルグリコールエステル（４．９８ｇ，１７．２ｍｍｏｌ）、酢酸パラジウム（６４．２ｍｇ，０．２９ｍｍｏｌ）、及び２−ジシクロヘキシルホスフィノ−２’，４’，６’−トリイソプロピルビフェニル（２７３ｍｇ，０．５７ｍｍｏｌ）を、テトラヒドロフラン（１４３ｍＬ）に懸濁し、次いで、得られた懸濁液に２．０Ｍ−リン酸三カリウム水溶液（２１．５ｍＬ）を滴下し、７０℃で６時間撹拌した。放冷後、固体を濾別し、水、及びメタノールで固体を洗浄した。さらに再結晶（トルエン）で精製することで目的の４，６−ジフェニル−２−｛４−［６−（９−フェナントリル）ピリジン−２−イル］フェニル｝−１，３，５−トリアジン（化合物Ｄ−１）の白色固体（収量６．４３ｇ，収率８０％）を得た。
【０１６２】
１Ｈ―ＮＭＲ（ＣＤＣｌ３）δ（ｐｐｍ）：７．５７−７．６３（ｍ，７Ｈ），７．６５−７．６８（ｍ，２Ｈ），  ７．７０−７．７５（ｍ，２Ｈ），７．９６−８．０２（ｍ，４Ｈ），８．３０（ｄ，Ｊ＝７．２Ｈｚ，１Ｈ），８．３６（ｄ，Ｊ＝８．７Ｈｚ，２Ｈ），８．７６−８．８４（ｍ，６Ｈ），８．９０（ｄ，Ｊ＝８．７Ｈｚ，２Ｈ）．
化合物Ｄ−１のガラス転移温度は、１１１℃であった。
【０１６３】
次に素子評価について記載する。
【０１６４】
素子実施例−１（図１参照）
（基板１０１、陽極１０２の用意）
陽極をその表面に備えた基板として、２ｍｍ幅の酸化インジウム−スズ（ＩＴＯ）膜（膜厚１１０ｎｍ）がストライプ状にパターンされたＩＴＯ透明電極付きガラス基板を用意した。ついで、この基板をイソプロピルアルコールで洗浄した後、オゾン紫外線洗浄にて表面処理を行った。
（真空蒸着の準備）
洗浄後の表面処理が施された基板上に、真空蒸着法で各層の真空蒸着を行い、各層を積層形成した。
【０１６５】
まず、真空蒸着槽内に前記ガラス基板を導入し、１．０×１０−４Ｐａまで減圧した。そして、以下の順で、各層の成膜条件に従ってそれぞれ作製した。
（正孔注入層１０３の作製）
昇華精製したＮ−［１，１’−ビフェニル］−４−イル−９，９−ジメチル−Ｎ−［４−（９−フェニル−９Ｈ−カルバゾール−３−イル）フェニル］−９Ｈ−フルオレン−２−アミンと１，２，３−トリス［（４−シアノ−２，３，５，６−テトラフルオロフェニル）メチレン］シクロプロパンを０．１５ｎｍ／秒の速度で５５ｎｍ成膜し、正孔注入層を作製した。
（第一正孔輸送層１０５１の作製）
Ｎ−［１，１’−ビフェニル］−４−イル−９，９−ジメチル−Ｎ−［４−（９−フェニル−９Ｈ−カルバゾール−３−イル）フェニル］−９Ｈ−フルオレン−２−アミンを０．１５ｎｍ／秒の速度で１０ｎｍ成膜し、第一正孔輸送層を作製した。
（第二正孔輸送層１０５２の作製）
Ｎ−フェニル−Ｎ−（９，９−ジフェニルフルオレン−２−イル）−Ｎ−（１，１’−ビフェニル−４−イル）アミンを０．１５ｎｍ／秒の速度で１０ｎｍ成膜し、第二正孔輸送層を作製した。
（発光層１０６の作製）
３−（１０−フェニル−９−アントリル）−ジベンゾフランと２，７−ビス［Ｎ，Ｎ−ジ−（４−ｔｅｒｔブチルフェニル）］アミノ−ビスベンゾフラノ−９，９’−スピロフルオレンを９５：５（質量比）の割合で２５ｎｍ成膜し、発光層を作製した。成膜速度は０．１８ｎｍ／秒であった。
（第一電子輸送層１０７１の作製）
合成実施例−５で合成した２−｛４−［２−（３−ビフェニル）ピリジン−４−イル］フェニル｝−４，６−ジフェニル−１，３，５−トリアジン（化合物Ａ−８）を０．１５ｎｍ／秒の速度で５ｎｍ成膜し、第一電子輸送層１０７１を作製した。
（第二電子輸送層１０７２の作製）
昇華精製した２−｛３−（２，６−ジメチルピリジン−３−イル）−５−（９−フェナントリル）フェニル｝−４，６−ジフェニル−１，３，５−トリアジンおよび８−ヒドロキシキノリノラートリチウム（以下、Ｌｉｑ）を５０：５０（質量比）の割合で２５ｎｍ成膜し、第二電子輸送層１０７２を作製した。成膜速度は０．１５ｎｍ／秒であった。
（陰極１０８の作製）
最後に、基板上のＩＴＯストライプと直交するようにメタルマスクを配し、陰極８を成膜した。陰極は、銀／マグネシウム（質量比１／１０）と銀とを、この順番で、それぞれ８０ｎｍと２０ｎｍとで成膜し、２層構造とした。銀／マグネシウムの成膜速度は０．５ｎｍ／秒、銀の成膜速度は成膜速度０．２ｎｍ／秒であった。
【０１６６】
以上により、図１に示すような発光面積４ｍｍ２有機電界発光素子１００を作製した。なお、それぞれの膜厚は、触針式膜厚測定計（ＤＥＫＴＡＫ、Ｂｒｕｋｅｒ社製）で測定した。
【０１６７】
さらに、この素子を酸素および水分濃度１ｐｐｍ以下の窒素雰囲気グローブボックス内で封止した。封止は、ガラス製の封止キャップと成膜基板（素子）とを、ビスフェノールＦ型エポキシ樹脂（ナガセケムテックス社製）を用いて行った。
【０１６８】
上記のようにして作製した有機電界発光素子に直流電流を印加し、輝度計（製品名：ＢＭ−９、トプコンテクノハウス社製）を用いて発光特性を評価した。発光特性として、電流密度１０ｍＡ／ｃｍ２を流した時の発光効率（ｃｄ／Ａ）を測定した。また、上記のようにして作製した素子を初期輝度１０００ｃｄ／ｍ２で駆動したときの連続点灯時の輝度減衰時間を測定し、輝度（ｃｄ／ｍ２）が５％減じるまでに要した時間、すなわち素子寿命（ｈ）、を測定した。得られた測定結果を相対値として表１に示す。なお、表１の発光効率及び素子寿命は、後述の素子参考例１における結果を基準値（１００）とした相対値である。
【０１６９】
素子実施例−２
素子実施例−１において、化合物Ａ−８の代わりに、合成実施例−６で合成した２−｛４−［２−（ジベンゾチオフェン−２−イル）ピリジン−４−イル］フェニル｝−４，６−ジフェニル−１，３，５−トリアジン（化合物Ａ−１０）を用いた以外は、素子実施例−１と同じ方法で有機電界発光素子を作製し、評価した。得られた測定結果を表１に示す。
【０１７０】
素子実施例−３
素子実施例−１において、化合物Ａ−８の代わりに、合成実施例−９で合成した４，６−ジフェニル−２−（４−｛２−［３−（９−フェナントリル）フェニル］ピリジン−４−イル｝フェニル）−１，３，５−トリアジン（化合物Ａ−１７）を用いた以外は、素子実施例−１と同じ方法で有機電界発光素子を作製し、評価した。得られた測定結果を表１に示す。
【０１７１】
素子実施例−４
素子実施例−１において、化合物Ａ−８の代わりに、合成実施例−７で合成した４，６−ジフェニル−２−｛４−［２−（１０−フェニル−９−アントラセニル）ピリジン−４−イル］フェニル｝−１，３，５−トリアジン（化合物Ａ−７０）を用いた以外は、素子実施例−１と同じ方法で有機電界発光素子を作製し、評価した。得られた測定結果を表１に示す。
【０１７２】
素子実施例−５
素子実施例−１において、化合物Ａ−８の代わりに、合成実施例−１１で合成した４，６−ジフェニル−２−｛４−［２−（９−フェナントリル）ピリジン−２−イル］フェニル｝−１，３，５−トリアジン（化合物Ｄ−１）を用いた以外は、素子実施例−１と同じ方法で有機電界発光素子を作製し、評価した。得られた測定結果を表１に示す。
【０１７３】
素子参考例−１
素子実施例−１において、化合物Ａ−８の代わりに特許文献１に記載されている２，４−ビス（４−ビフェニリル）−６−［４’−（４−ピリジル）ビフェニル−４−イル］１，３，５−トリアジン（ＥＴＬ−１（下記参照））を用いた以外は、素子実施例−１と同じ方法で有機電界発光素子を作製し、評価した。
【０１７４】
【化４６】
2020143038.tif 000048
【０１７５】
【表１】
2020143038.tif 000049
【０１７６】
素子実施例−１〜５によれば、素子参考例−１と比較して極めて優れた発光効率の有機電界発光素子が得られた。
【０１７７】
また、素子実施例−１〜５によれば、素子参考例−１と比較して極めて優れた素子寿命の有機電界発光素子が得られた。
【０１７８】
したがって、本発明の一態様にかかる環状アミン化合物は、発光効率および素子寿命に優れた有機電界発光素子の作製に資する有機電界発光素子用材料および有機電界発光素子用電子輸送材料に利用できる。さらに、本発明の一態様にかかる環状アジン化合物によれば、発光効率および長寿命性に優れる有機電界発光素子を提供することができる。
【産業上の利用可能性】
【０１７９】
本発明は、有機電界発光素子の電子輸送層として用いることで素子の長寿命化、又は高効率化を可能にする新規構造を有するトリアジン化合物を提供するものである。
【図１】
2020143038.tif 000058